Brevet FR2754214A1 — publié le 19980410

io La présente invention est relative à des bandages pneumatiques et plus particulièrement à l'utilisation d'une bande indicatrice d'usure dans de tels bandages. L'utilisation d'indicateurs d'usure de bande de roulement, n'est pas nouvelle. Voir par exemple le brevet US-A-3 814 160 et l'art antérieur mentionné dans celui-ci. Les concepts fondamentaux mentionnés dans cet art antérieur, ont pour but de procurer un indicateur visuel du stade auquel la bande de roulement et les ceintures, si l'on en utilise, sont usées jusqu'au point o le bandage doit être rechapé. Le brevet US-A-3 814 160 prévoit la mise en place d'une couche de caoutchouc ayant une couleur contrastante entre les ceintures et la bande de roulement. Le brevet US-A-3 261 388 utilise un matériau textile synthétique filamenteux qui a été teinté d'une couleur contrastante, entre la couche formant carcasse la plus extérieure et les couches formant ceinture. Dans les cas o il est habituel de mettre au rebut un bandage plutôt que de le rechaper, il n'est pas nécessaire de disposer l'indicateur d'usure entre la carcasse et les ceintures, ou entre les ceintures et la bande de roulement ou entre les ceintures. 2 2754214 On a trouvé que dans les bandages comportant une carcasse à couches multiples afin de procurer une résistance de carcasse suffisante pour leur application requise, un indicateur d'usure peut être disposé entre les couches de carcasse extérieures. Ceci procure un bandage à usure prolongée, puisque c'est seulement lors de la rupture de la couche de carcasse extérieure que le bandage perd son intégrité, nécessitant sa mise au rebut. Conformément à la pratique de la présente invention, on procure un bandage pneumatique comprenant une carcasse à couches multiples se terminant par des parties formant talon espacées, une bande de roulement fixée à ladite carcasse, des couches formant ceinture entre ladite carcasse et le talon, caractérisé en ce qu'une bande indicatrice d'usure en élastomère d'une couleur contrastante, est insérée entre les couches de carcasse. La couleur contrastante de la bande indicatrice d'usure est procurée par un élastomère renforcé à la silice. La figure 1 est une vue en perspective d'une section d'un bandage de la présente invention, des parties étant découpées afin de mieux illustrer la construction. La figure 2 est une vue en coupe partielle prise selon la ligne 2-2 de la figure 1. Le bandage (10) comprend un revêtement intérieur (12), plusieurs couches formant carcasse (14) enveloppant des parties formant talon espacées (22) auxquelles elles sont fixées, une bande de roulement (i8) fixée aux couches de carcasse (14), au moins une couche formant ceinture (16) étant disposée entre les couches de carcasse (14) et la bande de roulement (18). L'amélioration consiste en une bande indicatrice d'usure (20) située entre les couches de 3 2754214 carcasse (14), de préférence entre les deux dernières couches situées radialement à l'extérieur à partir de l'axe du bandage. La bande indicatrice d'usure (20) est réalisée en une composition à base d'élastomère procurant une couleur contrastante. La composition à base d'élastomère préférée pour la bande indicatrice d'usure (20) est un caoutchouc naturel ou un caoutchouc de polyisoprène synthétique renforcé par de la silice. Pour 100 parties en poids du caoutchouc, la composition à base d'élastomère peut contenir de 25 à 55 parties de silice et un agent de pontage de silice tel qu'un organosilane selon un rapport de l'agent de pontage à la silice de 1:5 à 1:15. Des exemples représentatifs, mais non limitatifs des organosilanes de la présente invention, comprennent les composés suivants: le cis-2- butényltriéthoxysilane, le 2,6-octadiényltriéthoxysilane, le [2-(3cyclohexényl)-éthyl]triéthoxysilane, le tris(2- méthoxyéthoxy)vinylsilane, le disulfure de bis-(3-[triéthoxysilyl]- propyle) la 3-(triéthoxysilyl)-1-propanamine, et le chloropropyltriéthoxysilane. On préfère le tétrasulfure de bis-(3- [triéthoxysilyl]propyle), le disulfure de bis-3- [triéthoxysilyl]-propyle) et le chloropropyltriéthoxysilane. On préfère particulièrement le tétrasulfure de bis-(3- [triéthoxysilyl]-propyle). Il est également utile d'associer au composé, une huile plastifiante à raison de 1 à 20 parties, de l'acide stéarique à raison de 0,5 à 5,0 parties, de 0,5 à 10 parties d'un plastifiant tel qu'un ester méthylique de résine de bois hydrogénée (ester méthylique de résine de colophane hydrogénée), par 4 2754214 exemple l'Hercolyn D de Hercules, de 0,2 à 3,0 parties d'une résine phénolique alkylée à groupe bromométhyle thermoréactive, de 3 à 10 parties d'oxyde de zinc, ainsi que divers antioxydants non colorants, des accélérateurs et des agents de durcissement. Pour ajuster la vitesse de durcissement du mélange, on emploie de 0,5 à 4,0 parties de N,N'- m-phénylènedimaléimide, par exemple le DuPont HVA-2. La couleur de la composition à base d'élastomère pour la bande indicatrice d'usure, est de manière caractéristique, jaune paille, mais on peut ajouter de nombreux colorants afin de modifier la couleur contrastante, en par exemple jaune, rouge, bleu, blanc, etc. La bande indicatrice d'usure composée doit avoir une largeur suffisante pour couvrir la surface de couronne du bandage, et être insérée au cours de la construction du bandage entre l'avant- dernière couche de carcasse et la dernière couche de carcasse. L'usure d'un bandage à travers la bande de roulement et toute couche de ceinture qu'il peut y avoir, et de toute partie de la couche de carcasse extérieure, exposant la couleur contrastante de la bande indicatrice d'usure, est une indication du fait que le bandage doit être remplacé. Bien que l'on a décrit certains modes de réalisation et détails représentatifs afin d'illustrer la présente invention, il apparaîtra à l'homme de l'art que divers changements et modifications peuvent être effectués sans s'écarter de l'esprit ou de la portée de la présente invention. 2754214 REVENDICATIONS 1. Bandage pneumatique (10), comprenant une carcasse à couches multiples (14) se terminant par des parties formant talon (22) espacées, une bande de roulement (18) fixée à ladite carcasse, des couches formant ceinture (16) disposées entre ladite carcasse et la bande de roulement, caractérisé en ce qu'une bande indicatrice d'usure en élastomère (20) d'une couleur contrastante, est insérée entre les couches de carcasse. 2. Bandage selon la revendication 1, caractérisé en ce que la bande d'usure (20) d'une couleur contrastante, est un élastomère renforcé à la silice. 3. Bandage selon la revendication 1, caractérisé en ce que la bande indicatrice d'usure (20) est située radialement à l'extérieur de l'avant-dernière des couches de carcasse extérieures. 4. Bande indicatrice d'usure (20) pour bandage pneumatique, caractérisée en ce que la bande comprend une composition à base d'élastomère comprenant: 100 parties en poids de caoutchouc de polyisoprène naturel ou synthétique; de 25 à 55 parties en poids pour 100 parties du caoutchouc (parties pour cent de caoutchouc) de silice; un agent de pontage de type organosilane selon une proportion de 1:5 à 1:15 parties par rapport à la silice; de 1 à 20 parties pour cent de caoutchouc, d'une huile plastifiante; de 0,5 à 5 parties pour cent de caoutchouc, d'acide stéarique; de 0,5 à 10,0 parties pour cent de caoutchouc, d'un ester méthylique de résine de bois hydrogénée; de 0,2 à 3,0 parties pour cent de caoutchouc, d'une résine phénolique alkylée à groupe bromométhyle thermoréactive; de 3,0 à 10 parties pour cent de caoutchouc, d'oxyde de zinc; divers 6 2754214 antioXydants non colorants; des accélérateurs; des agents de durcissement; et de 0,5 à 4,0 parties pour cent de caoutchouc, de N,N'-m-phénylènedimaléimide. 5. Bandage (10) comportant une carcasse à couches multiples (14) et une bande indicatrice d'usure (20), caractérisé en ce que la bande indicatrice d'usure comprend une composition à base d'élastomère selon la revendication 4. 6. Bandage selon la revendication 5, caractérisé en ce que la bande indicatrice d'usure est insérée entre l'avant-dernière et la dernière des couches de carcasse. 7. Bandage (10) selon la revendication 1, caractérisé en ce que l'indicateur d'usure (20), comprend une composition à base d'élastomère comprenant 100 parties en poids de caoutchouc de polyisoprène naturel ou synthétique; de 25 à 55 parties en poids pour 100 parties du caoutchouc (parties pour cent de caoutchouc) de silice; un agent de pontage de type organosilane selon une proportion de 1:5 à 1:15 parties par rapport à la silice; de 1 à 20 parties pour cent de caoutchouc, d'une huile plastifiante; de 0,5 à 5 parties pour cent de caoutchouc, d'acide stéarique; de 0,5 à 10,0 parties pour cent de caoutchouc, d'un ester méthylique de résine de bois hydrogénée; de 0,2 à 3,0 parties pour cent de caoutchouc, d'une résine phénolique alkylée à groupe bromométhyle thermoréactive; de 3,0 à 10 parties pour cent de caoutchouc, d'oxyde de zinc; divers antioxydants non colorants; des accélérateurs; des agents de durcissement; et 0,5 à 4,0 parties pour cent de caoutchouc, de N,N'-m-phénylènedimaléimide.